L'invention concerne une peinture solide anti-salissures (ou "anti-fouling". selon le terme classique des techniciene), qui est susceptible d'être appliquée par simple frottement contre la coque d'un bateau, en vue de réparer celui-ci provisoirement, sans qu'il soit nécessaire de le mettre en cale sèche dans ce but. L'invention concerne également un procédé de fabrication de cette peinture. I1 arrive fréquemment, dans la navigation de plaisance, que la coque d'un bateau subisse des éraflures au cours d'une croisière. Ces incidents sans dangers présentent toutefois l'inconvénient de faire disparaitre localement la ou les couches de peinture antifouling qui protègent la coque contre les parasites végétaux ou animaux, de sorte que l'utilisateur doit ou mettre son bateau en cale sèche, en vue d'effectuer les réparations nécessaires à l'aide des peintures liquides classiques, ou courir le risque d'une détérioration plus sérieuse de la coque, s'il préfère attendre la fin des voyagesen cours. La présente invention vise å remédier à cet inconvénient en mettant à la disposition des plaisanciers, aussi bien que des professionnels, une peinture solide anti-fouling qui puisse être utilisée rapidement en cas de nécessité et être appliquée par frottement contre la coque du navire, directement sous l'eau, en vue d'effectuer une réparation provisoire et d'attendre ainsi sans danger la fin de la croisière ou même la fin des vacances pour procéder à la réparation définitive. la peinture conforme à l'invention est essentiellement caractérisée en ce qu'elle comprend au moins un pigment anti-fouling dispersé de façon sensiblement homogène à ltétat de particules dans une masse solide de paraffine. le pigment anti-fouling peut être de n'importe quel type connu en soi, utilisé habituellement dans les peintures anti-fouling liquides. On utilisera par exemple des pigments minéraux, tels que des sels ou oxydes de cuivre, ou des pigments organiques à base par exemple de mercure (diméthyldithiocarbamate de phényl mercure, par exemple). Les dimensions des particules de pigment seront par exemple de l'ordre de 5 microns. leur concentration dans la paraffine dépendra naturellement de la toxicité du composé vis-à-vis des organismes marins. Elle sera par exemple de l'ordre de 25% pour l'oxyde de cuivre et de 15duo pour le diméthyldithiocarbamate de phényl mercure. On pourra utiliser comme paraffine le produit complexe vendu sous ce nom dans le commerce, qui a également un point du fusion de l'ordre de 520C et qui est constitué par un mélange de diverees paraffines -au sens chimique du terme, Cette paraffine pourra naturellement comprendre des additifs, en particulier ceux qui sont des tinés à permettre une dispersion homogène des pigments dans la paraffine au cours de la préparation de la peinture. De tels composés additionnels seront par exemple des savons métalliques, ainsi qu'il ressortira de la suite de la description. En effet, le procédé de préparation de la peinture, conforme à l'invention, est essentiellement caractérisé en ce que l'on fond de la paraffine solide, on incorpore dans la paraffine fondue au moins un composé tel qu'un savon métallique apte à lui donner la structure d'un gel viscostatique, on disperse de façon homogène dans le gel de paraffine ainsi obtenu une poudre de pigments anti-fouling et l'on solidifie enfin l'ensemble par refroidissement. La nécessité de réaliser un gel viscostatique de paraffine fondue résulte du fait que les particules denses de pigment anti-fouling qui sont dispersées de façon homogène dans la masse liquide ont tendance à se déposer, notamment pendant la phase de refroidissement, de sorte que, pour conserver une dispersion homogène, il faut prévenir leur sédimentation, en conférant à la paraffine une viscosité suffisante, qui ne varie pas sensiblement avec la température. Les savons métalliques utilisés dans ce but seront par exemple ceux que l'on utilise dans la technique de fabrication des gels ou sols d'hydrocarbures liquides viscostatiques (napalm, huiles de graissage, etc..). On emploiera par exemple de l'heptanoate ou du naphténate d'aluminium. On pourra naturellement incorporer d'autres additifs dans la paraffine,en particulier des colorants ou des pigments colorés permettant de conférer à la peinture une coloration déterminée, correspondant à celle de la coque du bateau de l'utilisateur, dans la mesure, bien entendu, où ces additifs sont compatibles avec la coloration propre du pigment anti-fouling et ne nuisent pas à l'activité de celui-ci. On pourra par exemple employer 2 à 4 ffi en poids d'un colorant azoïque ou anthraquinonique. La peinture solide conforme à l'invention pourra être présentée sous des formes variées, mais la forme la plus rationnelle sera naturellement celle d'un bâtonnet. A cet effet, le gel viscostatique de paraffine fondue additionné de pigments anti-fouling sera par exemple coulé, de façon connue en soi, dans un faisceau de tubes à jaquette thermostatique, où on le refroidira jusqu'à solidification complète. Il suffira ensuite de le réchauffer très légèrement pour en extraire les bStonnets anti-fouling par simple poussée. Les bâtonnets pourront ensuite être conditionnés dans un emballage adéquat. évitant leur contact avec la main de l'utilisateur. Avantageusement, cet emballage pourra être en une matière plastique expansée, de manière que, si l'utilisateur lâche le bNtonnet dans l'eau en cours d'utilisation, la masse solide vienne flotter à la surface de l'eau. Les essais effectués par la Demanderesse lui ont permis de constater que la peinture solide conforme à l'invention appliquée manuellement contre la coque d'un bateau adhère parfaitement à celleci. Il est dtailleurs à noter que l'eau ne risque pas de décoller cette peinture, puisque, comme on le sait, la paraffine est hydrorépulsive. les exemples suivants, qui n'ont aucun caractère limitatif, illustrent l'invention. EXEMPLE 1 On chauffe à 1000C t000 g d'une paraffine du commerce, à laquelle on ajoute, lorsqu'elle est à l'état liquide, 600 g d'un savon métallique constitué par heptanoate d'alumine. On malaxe le tout pendant 10 minutes, à la meme température, jusqu'à obtention d'un gel viscostatique de paraffine fondue, auquel on incorpore alors 400 g d'une poudre d'oxyde de cuivre d'une granulométrie de 3 à 5 microns constituant le pigment anti-fouling, en utilisant un malaxeur. On obtient ainsi une dispersion sensiblement homogène des particules d'oxyde de cuivre dans la masse de paraffine fondue. On coule alors le mélange dans un moule adéquat, par exemple tubulaire, et on le laisse refroidir jusqu'à température ambiante. EXEMPLE 2 On répète les opérations de l'exemple 1 (chauffage à 1000C de 1000 g de paraffine, puis malaxage de celle-ci, une fois fondue avec 600 g d'heptanoàte d'alumine). On incorpore alors au mélange 240 g de diméthyldithiocarbamate de phényl mercure servant de pigment. Dans ce cas également, on obtient une excellente dispersion du pigment de la masse de paraffine après refroidissement. REVENDICATIONS 1.- Peinture solide anti-fouling caractériséeen ce qu'elle comprend au moins un pigment anti-fouling dispersé de façon sensiblement homogène à l'état de particules dans une masse solide de paraffine. 20- Peinture selon la revendication 1, caractérisée en ce qu'elle contient des additifs, en particulier des colorants ou des pigments colorés. 3.- Peinture selon l'une des revendications 1 et 2, caractérisée en ce que le pigment anti-fouling est un pigment minéral, notamment l'oxyde de cuivre. 4.- Peinture selon l'une des revendications 1 et 2, caractérisée en ce que le pigment est un pigment organique, notamment du diméthyldithiocarbamate de phényl mercure. 5.- Peinture selon l'une des revendications 1 à 4, caractérisée en ce que les particules de pigment ont des dimensions de l'ordre de 5 ji. 6.- Peinture selon l'une des revendications 1 à 5, caractérisée en ce qu'elle se présente sous la forme d'un-bâtonnet. 7.- Peinture selon l'une des revendications 1 à 6, caractérisée en ce qu'elle comporte un emballage en une matière plastique expansée. 8.- Procédé de préparation d'une peinture anti-fouling, caractérisé en ce que l'on fond de la paraffine solide, on incorpore dans la paraffine fondue au moins un composé tel qu'un savon métallique apte à lui donner la structure d'un gel viscostatique, on disperse de façon homogène dans le gel de paraffine ainsi obtenu une poudre de pigments anti-fouling et l'on solidifie enfin l'ensemble par refroidissement. 9.- Procédé selon la revendication 8, caractérisé en ce que le savon métallique utilisé est de l'heptanoate d'aluminium ou du naphténate d'aluminium. 10.- Procédé selon la revendication 9, caractérisé en ce que le refroidissement du mélange est effectué dans un faisceau de tubes thermostaté.